(57)【特許請求の範囲】
【請求項１】
メタクロレインを分子状酸素により気相接触酸化してメタクリル酸を製造する際に用いられる、少なくともリン、モリブデン、バナジウムおよび銅を含むメタクリル酸製造用触媒の製造方法であって、銅原料としてアンモニアとの銅錯体を用い、
（ａ）触媒成分の原料化合物を含む溶液又はスラリーを調製する工程と、
（ｂ）前記溶液又はスラリーを濃縮する工程と、
（ｃ）前記濃縮した溶液又はスラリーを乾燥して触媒前駆体乾燥物を調製する工程と、
（ｄ）前記触媒前駆体乾燥物を成形し、焼成する工程と、
を含み、
前記工程（ａ）で、前記アンモニアとの銅錯体を前記溶液又はスラリーに混合することを特徴とするメタクリル酸製造用触媒の製造方法。
【請求項２】
メタクロレインを分子状酸素により気相接触酸化してメタクリル酸を製造する際に用いられる、少なくともリン、モリブデン、バナジウムおよび銅を含むメタクリル酸製造用触媒の製造方法であって、銅原料としてアンモニアとの銅錯体を用い、
（ａ）触媒成分の原料化合物を含む溶液又はスラリーを調製する工程と、
（ｂ）前記溶液又はスラリーを濃縮する工程と、
（ｃ）前記濃縮した溶液又はスラリーを乾燥して触媒前駆体乾燥物を調製する工程と、
（ｄ）前記触媒前駆体乾燥物を成形し、焼成する工程と、
を含み、
前記工程（ｂ）で、前記アンモニアとの銅錯体を前記濃縮した溶液又はスラリーに混合することを特徴とするメタクリル酸製造用触媒の製造方法。
【請求項３】
請求項１又は２に記載の方法でメタクリル酸製造用触媒を製造し、該メタクリル酸製造用触媒の存在下、メタクロレインを分子状酸素により気相接触酸化してメタクリル酸を製造するメタクリル酸の製造方法。
【発明の詳細な説明】
【技術分野】
【０００１】
本発明は、メタクロレインを気相接触酸化してメタクリル酸を製造する際に使用されるメタクリル酸製造用触媒の製造方法に関する。
【背景技術】
【０００２】
メタクロレインを気相接触酸化してメタクリル酸を製造する際に使用される触媒としては、ヘテロポリ酸系触媒が挙げられる。ヘテロポリ酸系触媒としては、モリブドリン酸、モリブドリン酸塩等のヘテロポリ酸又はその塩を主成分とする触媒が知られている。メタクロレインの気相接触酸化反応における反応率を活性と定義すると、活性を向上させればメタクリル酸の収率向上が可能となり、地球環境に優しく、経済的にも優位になるため、活性、収率向上に関する触媒の研究開発が進められている。その多くは、まず触媒を構成する各元素を含む溶液又はスラリーを調製し、その後、これを乾燥、焼成することで触媒を製造している。
【０００３】
ヘテロポリ酸系触媒における活性向上要因は多数あると考えられる。例えば、非特許文献１にはヘテロポリ酸のカウンターカチオン種が水素（以下、プロトンと示す）の場合、そのプロトンによりメタクロレインの構造中の酸素原子が引き寄せられ、メタクロレインの酸化反応が進行することが示されている。他のヘテロポリ酸のカウンターカチオン種としては銅イオンが活性向上に寄与することが知られており、その効果は非特許文献２に記載されている。
【０００４】
銅原料の種類及び銅原料の添加方法に関して、以下の技術が開示されている。
【０００５】
例えば特許文献１には銅原料として、硫酸銅、硝酸銅、酢酸銅、塩化第一銅、塩化第二銅等が使用できることが記載されており、実施例では銅原料を溶液中に添加している。
【０００６】
特許文献２では銅原料に硝酸銅、硫酸銅、水酸化第二銅、炭酸銅、酢酸第二銅、塩化第二銅等が使用できることが記載されている。銅原料を、水や有機溶剤等の溶媒中で混合して溶解または懸濁させ、アンモニウム根を存在させた状態で加熱処理した後、濃縮乾固して、複合酸化物前駆体粉末としている。銅原料はあらかじめ別に水に溶解して用いてもよいが、粉体のまま懸濁液に仕込んでもよいことが記載されている。
【０００７】
特許文献３では銅原料として粉末の酸化銅を用いており、酸化銅と固体のヘテロポリ酸と水とを粘土のようによく練り合わせて混合することが記載されている。
【先行技術文献】
【特許文献】
【０００８】
【特許文献１】特開２００９−２９７５９３号公報
【特許文献２】特開２００８−２２９５１５号公報
【特許文献３】特公平０１−３３２１７号公報
【非特許文献】
【０００９】
【非特許文献１】触媒討論会Ａ予稿集  巻：１００th  頁：１０  発行：２００７／０９／１７
【非特許文献２】Ａｐｐｌｉｅｄ  Ｃａｔａｌｙｓｉｓ  Ａ：  Ｇｅｎｅｒａｌ  １７８（１９９９）６９−８３
【発明の概要】
【発明が解決しようとする課題】
【００１０】
特許文献１から３に記載されているように、銅原料は水や有機溶剤に溶解、懸濁した状態で複合酸化物前駆体に混合させるか、または固体を複合酸化物前駆体とともに粘土状に混合してヘテロポリ酸系触媒を調製するのが一般的である。
【００１１】
しかしながら、特許文献１から３に記載の銅原料は水に溶解して銅イオンになりやすく、ヘテロポリ酸懸濁液中に銅原料を少量の水に溶解する等して混合すると、その際の水量や温度、加える時間や順番等により銅のイオン状態が変化し素性の異なる触媒が製造される場合がある。このため、安定してヘテロポリ酸系触媒を得にくい問題があった。また、特許文献１から３に記載の何れの銅原料も、銅以外の対イオンはヘテロポリ酸系触媒に対しては不必要な原料である。
【００１２】
本発明の目的は、高活性でメタクリル酸収率の高いメタクリル酸製造用触媒を提供することにある。
【課題を解決するための手段】
【００１３】
本発明に係るメタクリル酸製造用触媒の製造方法は、メタクロレインを分子状酸素により気相接触酸化してメタクリル酸を製造する際に用いられる、少なくともリン、モリブデン、バナジウムおよび銅を含むメタクリル酸製造用触媒の製造方法であって、銅原料としてアンモニアとの銅錯体を用い、
（ａ）触媒成分の原料化合物を含む溶液又はスラリーを調製する工程と、
（ｂ）前記溶液又はスラリーを濃縮する工程と、
（ｃ）前記濃縮した溶液又はスラリーを乾燥して触媒前駆体乾燥物を調製する工程と、
（ｄ）前記触媒前駆体乾燥物を成形し、焼成する工程と、
を含み、
前記工程（ａ）で、前記アンモニアとの銅錯体を前記溶液又はスラリーに混合することを特徴とする。
また、本発明に係るメタクリル酸製造用触媒の製造方法は、メタクロレインを分子状酸素により気相接触酸化してメタクリル酸を製造する際に用いられる、少なくともリン、モリブデン、バナジウムおよび銅を含むメタクリル酸製造用触媒の製造方法であって、銅原料としてアンモニアとの銅錯体を用い、
（ａ）触媒成分の原料化合物を含む溶液又はスラリーを調製する工程と、
（ｂ）前記溶液又はスラリーを濃縮する工程と、
（ｃ）前記濃縮した溶液又はスラリーを乾燥して触媒前駆体乾燥物を調製する工程と、
（ｄ）前記触媒前駆体乾燥物を成形し、焼成する工程と、
を含み、
前記工程（ｂ）で、前記アンモニアとの銅錯体を前記濃縮した溶液又はスラリーに混合することを特徴とする。
【００１５】
本発明に係るメタクリル酸の製造方法は、本発明に係る方法でメタクリル酸製造用触媒を製造し、該メタクリル酸製造用触媒の存在下、メタクロレインを分子状酸素により気相接触酸化してメタクリル酸を製造する。
【発明の効果】
【００１６】
本発明によれば、高活性でメタクリル酸収率の高いメタクリル酸製造用触媒を提供することができる。
【発明を実施するための形態】
【００１７】
＜メタクリル酸製造用触媒＞
本発明に係るメタクリル酸製造用触媒は、メタクロレインを分子状酸素により気相接触酸化してメタクリル酸を製造する際に用いられる、少なくともリン、モリブデン、バナジウムおよび銅を含む触媒であって、後述する本発明に係るメタクリル酸製造用触媒の製造方法により製造される。該触媒の触媒組成は、少なくともリン、モリブデン、バナジウムおよび銅を含めば特に限定されないが、下記式（１）で示される触媒組成を有することが好ましい。なお、該触媒組成は触媒調製時の各原料の仕込み量をもとに算出した値とする。
【００１８】
ＰaＭｏbＶcＣｕdＸeＹfＺgＯh    （１）
（前記式（１）中、Ｐ、Ｍｏ、Ｖ、Ｃｕ及びＯは、それぞれリン、モリブデン、バナジウム、銅及び酸素を示す。Ｘはアンチモン、ビスマス、砒素、ゲルマニウム、ジルコニウム、テルル、銀、セレン、ケイ素、タングステン及びホウ素からなる群より選ばれる少なくとも１種類の元素を示す。Ｙは鉄、亜鉛、クロム、マグネシウム、タンタル、コバルト、マンガン、バリウム、ガリウム、セリウム及びランタンからなる群より選ばれる少なくとも１種類の元素を示す。Ｚはカリウム、ルビジウム及びセシウムからなる群より選ばれる少なくとも１種類の元素を示す。ａ、ｂ、ｃ、ｄ、ｅ、ｆ、ｇ及びｈは、各元素の原子比率を表し、ｂ＝１２のとき、ａ＝０．５５〜１．５、ｃ＝０．０１〜３、ｄ＝０．０１〜２、ｅ＝０〜３、ｆ＝０〜３、ｇ＝０．０１〜３であり、ｈは、前記各成分の原子価を満足するのに必要な酸素の原子比率である。）。
【００１９】
＜メタクリル酸製造用触媒の製造方法＞
本発明に係るメタクリル酸製造用触媒の製造方法は、メタクロレインを分子状酸素により気相接触酸化してメタクリル酸を製造する際に用いられる、少なくともリン、モリブデン、バナジウムおよび銅を含むメタクリル酸製造用触媒の製造方法であって、銅原料として銅錯体を用いることを特徴とする。
【００２０】
本発明に係るメタクリル酸製造用触媒の製造方法は、下記（ａ）から（ｄ）の工程を含むことが好ましい。
（ａ）触媒成分の原料化合物を含む溶液又はスラリーを調製する工程
（ｂ）前記溶液又はスラリーを濃縮する工程
（ｃ）前記濃縮した溶液又はスラリーを乾燥して触媒前駆体乾燥物を調製する工程
（ｄ）前記触媒前駆体乾燥物を成形し、焼成する工程。
【００２１】
以下、本発明に係るメタクリル酸製造用触媒の製造方法の詳細を示す。
【００２２】
［工程（ａ）］
工程（ａ）では、触媒成分の原料化合物を含む溶液又はスラリーを調製する。
【００２３】
触媒成分の原料化合物を含む溶液又はスラリーを調製する工程（ａ）は、各種金属原料の溶解やヘテロポリ酸の沈殿、編成制御を行う上で重要な位置付けである。例えば、触媒成分の原料化合物の種類、温度、時間、ｐＨ、触媒成分の原料化合物の添加順序によっても性能は大きく左右される。
【００２４】
本発明者らは高活性・高収率化を目的として鋭意検討する過程で、銅原料の種類に着目した。銅原料はヘテロポリ酸や他のアニオンと対イオンを形成すると考えられる。本発明者らは、これまで銅原料として用いられていない銅錯体を用いた場合に、銅以外にヘテロポリ酸に有用な成分を提供できるため、メタクリル酸製造において高活性、高収率を示す触媒を製造できることを見出した。
【００２５】
触媒中の銅はヘテロポリ酸のカウンターカチオンの位置に存在すると考えられる。カウンターカチオンの位置に存在するカチオンは、ヘテロポリ酸結晶中の電子や酸素イオンの移動に関与すると考えられる。銅がヘテロポリ酸結晶中に均一に分散されることにより、ヘテロポリ酸アニオンに存在する反応活性サイトに電子や酸素が円滑に供給されて、活性・収率の向上に寄与すると考えられる。
【００２６】
したがって、高性能な触媒を安定に製造するためには、銅成分を均一に混合させることが必要と考えられる。そのためには、弱アルカリから酸性の領域で、かつ各種金属イオンが混在する状態で、銅が安定に、均一に分散されることが必要である。銅の錯イオンは、各種金属イオンが混在した状態でも、銅イオンよりも安定に均一に存在することができ、銅成分の均一混合を可能とする。なお、他成分との結合・化合は、少なくとも焼成段階で発現すればよいと考えられる。
【００２７】
ヘテロポリ酸結晶は、アルカリカチオンの有無で性質が異なる。ヘテロポリ酸アルカリ塩では、アルカリカチオンが活性サイトのブロックとカウンターカチオンを経由する電子・酸素の動きを遮断する。そのため、空気中で高温焼成された際の高酸化状態が保たれる。
【００２８】
一方、アルカリカチオンのないヘテロポリ酸には、活性サイトに障害物はなくカウンターカチオンを経由する電子・酸素の移動も可能である。本発明における銅の均一性はこのヘテロポリ酸により効果を及ぼすと考えられる。室温〜反応温度では、ヘテロポリ酸は若干還元された状態が安定であり、電子・酸素が動き易いと若干還元された状態にスムーズに移行する。この電子や酸素の動き易さが、活性・収率の向上に反映されると考えられる。
【００２９】
銅原料として用いる銅錯体としては、例えば、テトラアンミン銅、ＥＤＴＡ−Ｃｕ、エチレンジアミン銅、及びシュウ酸、マロン酸、コハク酸、プロピオン酸、アジピン酸、フタル酸等のジカルボン酸との銅錯体、テトラアンミン銅等のアンモニアとの銅錯体等が挙げられる。これらは１種のみを用いてもよく、２種類以上を併用してもよい。特に、銅・アンモニアというヘテロポリ酸のカウンターカチオンとして有用な成分を有する、次式のテトラアンミン銅の硝酸塩（ＮＨ3）4Ｃｕ22+・２ＮＯ3-を用いることが好ましい。テトラアンミン銅は、その粉の嵩密度が高いため少量の添加でも偏りが少なく粉同士をブレンドすることが可能であり、水への溶解性も非常に高い。テトラアンミン銅は市販品でもよく、また例えば次のように作製することもできる。
【００３０】
硝酸銅・３水和物を純水に溶解させて、約２５％アンモニア水を加える。別の容器にエタノールを入れておき、そこに前記硝酸銅とアンモニア水との混合溶液を注ぐ。吊鐘型ろ過器に設置された０．５μｍ程度のセルロースフィルターで減圧濾過する。得られた沈殿物（ケーキ）を５０℃で一晩真空乾燥して、粉末状のテトラアンミン銅を得ることができる。
【００３１】
銅錯体のカウンターアニオンとしては、特に限定されないが、硝酸イオン、炭酸イオン、リン酸イオン等が挙げられる。テトラアンミン銅のカウンターアニオンとしては、硝酸イオンが好ましい。
【００３２】
なお、本発明において銅錯体とは配位結合を含む銅化合物を示し、イオン結合により形成される塩、例えば酢酸銅等は含まれない。
【００３３】
銅以外の他の触媒成分の原料化合物としては、例えば、各元素の酸化物、水酸化物、炭酸塩、アンモニウム塩等を適宜選択して使用することができる。モリブデン原料としては、モリブデン酸、三酸化モリブデン等が好ましい。一方、モリブデン酸アンモニウム等のアンモニウムイオンを多く含む化合物は好ましくない。リン原料としては、例えば、正リン酸、五酸化リン、リン酸アンモニウム等が使用できる。バナジウム原料としては、例えば、メタバナジン酸アンモニウム、五酸化二バナジウム等が使用できる。アンチモン原料としては、例えば、三酸化アンチモン、五酸化アンチモン等が使用できる。ジルコニウム原料としては、例えば、硝酸ジルコニウム、酸化ジルコニウム等が使用できる。アルカリ金属原料、アンモニウム化合物としては、例えば、各種アルカリ金属イオン、アンモニウムイオンの重炭酸塩、硝酸塩等が使用できる。アルカリ金属原料のアルカリ金属としては、カリウム、ルビジウム、セシウムが好ましい。これらは一種のみを用いてもよく、二種以上を併用してもよい。
【００３４】
溶液又はスラリーの溶媒としては特に限定されないが、水を主成分とする溶媒であることが好ましい。
【００３５】
触媒成分の原料化合物の溶媒への添加方法としては、例えば溶媒に前記式（１）に示す触媒成分の原料化合物の一部を分散させて、室温または加温して溶解した後に、残りの触媒成分の原料化合物を添加してもよく、一括で触媒成分の原料化合物を溶媒に添加して分散、溶解させてもよい。
【００３６】
銅原料である銅錯体の混合方法としては、工程（ａ）において他の触媒成分の原料化合物と同様に溶液又はスラリーに銅錯体を混合してもよい。また、後述する工程（ｂ）において濃縮された溶液又はスラリーに銅錯体を混合してもよい。また、後述する工程（ｃ）において得られる触媒前駆体乾燥物に銅錯体を混合して混合物を調製した後で、工程（ｄ）を行ってもよい。この中でも、工程（ａ）において他の触媒成分の原料化合物と同様に溶液又はスラリーに銅錯体を混合することが好ましい。また、銅錯体の分量を分割して複数の時期で混合させてもよい。なお、工程（ａ）以外で銅錯体を添加する場合には、工程（ａ）における触媒成分の原料化合物には銅錯体は含まれなくてもよいものとする。
【００３７】
［工程（ｂ）］
工程（ｂ）では、工程（ａ）で調製した溶液又はスラリーを濃縮する。
【００３８】
濃縮条件としては、室温付近から溶媒が還流する温度までの間の最適温度及び時間を適宜選択することができるが、還流付近の温度を数時間継続させて濃縮することが好ましい。濃縮の程度としては、溶液又はスラリーの体積を４０．０％以上、１００％未満の範囲とすることが好ましく、５０．０％以上、９０．０％以下の範囲とすることがより好ましい。蒸発した溶媒を還流または補充することにより溶液又はスラリーの体積を調整してもよい。
【００３９】
また、濃縮後の溶液又はスラリーのｐＨは８未満であることが好ましい。ｐＨが８を超える場合には、触媒粒子が構成されにくく触媒性能が低下する場合がある。濃縮後の溶液又はスラリーのｐＨは３未満であることがより好ましい。
【００４０】
［工程（ｃ）］
工程（ｃ）では、工程（ｂ）において濃縮した溶液又はスラリーを乾燥して触媒前駆体乾燥物を調製する。
【００４１】
乾燥方法としては、種々の方法を用いることができるが、例えば蒸発乾固法、噴霧乾燥法、ドラム乾燥法、気流乾燥法等が挙げられる。乾燥に使用する乾燥機の機種や乾燥時の温度、雰囲気等は特に限定されず、乾燥条件を適宜変えることによって目的に応じた触媒前駆体乾燥物を得ることができる。前述したように、得られた触媒前駆体乾燥物と銅原料とを粉同士で混合しても良い。その際には溶液又はスラリーに銅原料の一部を加え、残りを触媒前駆体乾燥物と混合しても良い。混合方法は特に限定されない。
【００４２】
［工程（ｄ）］
工程（ｄ）では、工程（ｃ）で得られた触媒前駆体乾燥物を成形し、焼成する。
【００４３】
成形方法は特に限定されず、公知の乾式および湿式の種々の成形方法が適用できる。成形は担体等を含めず触媒成分のみで成形することが好ましいが、公知の添加剤、例えば、グラファイト、タルク等を少量添加しても差し支えない。具体的な成形方法としては、例えば、打錠成型、プレス成型、押出成形、造粒成形等が挙げられる。成形品の形状についても特に限定されず、例えば、円柱状、リング状、球状等の形状に成形することができる。
【００４４】
前記触媒前駆体乾燥物の成形品を焼成する方法や焼成条件は特に限定されず、公知の焼成方法及び条件を適用することができる。焼成の最適条件は、用いる触媒成分の原料化合物、触媒組成、調製方法によっても異なるが、通常、空気等の酸素含有ガス及び不活性ガス流通下で２００〜５００℃、好ましくは３００〜４００℃で、０．５時間以上、好ましくは１〜４０時間行われる。ここで不活性ガスとは触媒活性を低下させない気体を示し、例えば、窒素、炭酸ガス、ヘリウム、アルゴン等が挙げられる。
【００４５】
＜メタクリル酸の製造方法＞
本発明に係るメタクリル酸の製造方法は、本発明に係るメタクリル酸製造用触媒の存在下、メタクロレインを分子状酸素により気相接触酸化してメタクリル酸を製造する方法である。
【００４６】
メタクロレインと分子状酸素とを含む原料ガスを本発明に係る触媒と接触させる際の原料ガス中のメタクロレイン濃度は広い範囲で変えることができるが、１〜２０容量％が好ましく、３〜１０容量％がより好ましい。原料ガス中の分子状酸素濃度は、メタクロレイン１モルに対して０．５〜４モルが好ましく、１〜３モルがより好ましい。原料ガスは窒素、炭酸ガス等の不活性ガスを加えて希釈してもよく、また原料ガスに水蒸気を加えてもよい。
【００４７】
反応圧力は常圧から数気圧が好ましい。反応温度は２３０〜４５０℃の範囲とすることができるが、２５０〜４００℃が好ましい。
【実施例】
【００４８】
以下、実施例および比較例により本発明を詳細に説明するが、本発明はこれらの実施例に限定されるものではない。実施例および比較例中の「部」は質量部を意味する。
【００４９】
触媒組成および硝酸根、炭酸根、アンモニウム根のモル比は、触媒調製時の各原料の仕込み量をもとに決定した。
【００５０】
メタクリル酸の製造における原料ガスと生成物の定量分析はガスクロマトグラフィーを用いて行った。なお、メタクロレインの反応率、生成するメタクリル酸の選択率およびメタクリル酸の単流収率は以下のように定義される。
【００５１】
メタクロレイン（ＭＡＬ）の反応率（％）＝（Ｂ／Ａ）×１００
メタクリル酸（ＭＡＡ）の選択率（％）＝（Ｃ／Ｂ）×１００
メタクリル酸（ＭＡＡ）の単流収率（％）＝（Ｃ／Ａ）×１００
ここで、Ａは供給したメタクロレインのモル数、Ｂは反応したメタクロレインのモル数、Ｃは生成したメタクリル酸のモル数である。
【００５２】
［実施例１］
硝酸銅・３水和物を純水に溶解させ、２５％アンモニア水を加えた。エタノールに前記硝酸銅とアンモニア水との混合溶液を注いだ。吊鐘型ろ過器に設置された０．５μｍ程度のセルロースフィルターにより該溶液を減圧濾過した。得られた沈殿物（ケーキ）を５０℃で一晩真空乾燥して、粉末状のテトラアンミン銅を得た。
【００５３】
三酸化モリブデン１００部に水１０００部を加えて、五酸化バナジウム１．７部、三酸化アンチモン１部、テトラアンミン銅１．７部を加えて分散・溶解させた。続いて硝酸セシウム１２部、硝酸アンモニウム２０部、硝酸ジルコニウム０．１５部、硝酸鉄１．７部、８５質量％リン酸水溶液７部を加えて還流下で３時間加熱攪拌し濃縮した。その後、これを蒸発乾固した。得られた固形物を１３０℃で１６時間乾燥し、触媒前駆体乾燥物とした。該触媒前駆体乾燥物を加圧成形した。成形品をさらに破砕し、篩を用いて０．８５〜１．７０ｍｍのものを分取し、空気流通下３８０℃で５時間焼成して触媒を得た。この触媒の組成はＰ1Ｍｏ12Ｖ0.25Ｃｕ0.2Ｚｒ0.01Ｆｅ0.07Ｃｓ1.06Ｓｂ0.06であった。なお、以下に示す他の実施例および比較例で調製した触媒も全てこの組成と同一である。
【００５４】
この触媒を反応管に充填し、メタクロレイン５容量％、酸素１０容量％、水蒸気３０容量％、窒素５５容量％の混合ガスを反応温度２７０℃、接触時間３．６秒で通じて反応を行った。その結果、メタクロレイン反応率は８７．９％、メタクリル酸選択率は８６．９％、メタクリル酸単流収率は７６．３％であった。
【００５５】
［比較例１］
三酸化モリブデン１００部に水１０００部を加えて、８５質量％リン酸水溶液７部、五酸化バナジウム１．７部、三酸化アンチモン１部、硝酸銅１．４部を加えて分散・溶解させた。その後、８５質量％リン酸水溶液を添加しなかったこと以外は、実施例１と同様に触媒を得て、反応を行った。その結果、メタクロレイン反応率は７２．１％、メタクリル酸選択率は９０．０％、メタクリル酸単流収率は６４．９％であった。
【００５６】
［実施例２］
三酸化モリブデン１００部に水１０００部を加えて、８５質量％リン酸水溶液７部、五酸化バナジウム１．７部、三酸化アンチモン１部を加えて分散・溶解させた。続いて硝酸セシウム１２部、硝酸アンモニウム２０部、硝酸ジルコニウム０．１５部、硝酸鉄１．７部を加えて還流下で３時間加熱攪拌し濃縮した。その後、さらにテトラアンミン銅１．７部を加えて蒸発乾固した。得られた固形物を１３０℃で１６時間乾燥し、触媒前駆体乾燥物とした。該触媒前駆体乾燥物を加圧成形した。成形品をさらに破砕し、篩を用いて０．８５〜１．７０ｍｍのものを分取し、空気流通下３８０℃で５時間焼成して触媒を得た。その結果、メタクロレイン反応率は７９．３％、メタクリル酸選択率は８８．６％、メタクリル酸単流収率は７０．２％であった。
【００５７】
［比較例２］
三酸化モリブデン１００部に水１０００部を加えて、８５質量％リン酸水溶液７部、五酸化バナジウム１．７部、三酸化アンチモン１部を加えて分散・溶解させた。続いて硝酸セシウム１２部、硝酸アンモニウム２０部、硝酸ジルコニウム０．１５部、硝酸鉄１．７部を加えて還流下で３時間加熱攪拌し、濃縮した。その後、さらに硝酸銅１．４部を加えて蒸発乾固した。これ以降は実施例２と同様に触媒を得て、反応を行った。その結果、メタクロレイン反応率は６５．７％、メタクリル酸選択率は９０．２％、メタクリル酸単流収率は５９．２％であった。
【００５８】
［参考例１］
三酸化モリブデン１００部に水１０００部を加えて、五酸化バナジウム１．７部、三酸化アンチモン１部を加えて分散・溶解させた。続いて硝酸セシウム１２部、硝酸アンモニウム２０部、硝酸ジルコニウム０．１５部、硝酸鉄１．７部、８５質量％リン酸水溶液７部を加えて還流下で３時間加熱攪拌し、濃縮した。その後、これを蒸発乾固した。得られた固形物を１３０℃で１６時間乾燥し、触媒前駆体乾燥物とした。該触媒前駆体乾燥物の半分量である６２部とテトラアンミン銅０．８５部（三酸化モリブデン酸１００部に対してテトラアンミン銅１．７部に相当）とを擂潰器内で３０分間混合した。混合粉を加圧成形し、破砕し、篩を用いて０．８５〜１．７０ｍｍのものを分取し、空気流通下３８０℃で５時間焼成して触媒を得た。その結果、メタクロレイン反応率は７５．１％、メタクリル酸選択率は８９．６％、メタクリル酸単流収率は６７．２％であった。
【００５９】
［比較例３］
三酸化モリブデン１００部に水１０００部を加えて、五酸化バナジウム１．７部、三酸化アンチモン１部を加えて分散・溶解させた。続いて硝酸セシウム１２部、硝酸アンモニウム２０部、硝酸ジルコニウム０．１５部、硝酸鉄１．７部、８５質量％リン酸水溶液７部を加えて還流下で３時間加熱攪拌し、濃縮した。その後、これを蒸発乾固した。得られた固形物を１３０℃で１６時間乾燥し、触媒前駆体乾燥物とした。該触媒前駆体乾燥物の半分量である６２部と硝酸銅０．７部（三酸化モリブデン１００部に対して硝酸銅１．４部に相当）とを擂潰器内で３０分間混合した。これ以降は参考例１と同様に触媒を得て、反応を行った。その結果、メタクロレイン反応率は４４．２％、メタクリル酸選択率は９０．２％、メタクリル酸単流収率は３９．９％であった。
【００６０】
このように、銅錯体であるテトラアンミン銅を銅原料に用いた実施例は、硝酸銅を銅原料に用いた比較例よりもＭＡＬ反応率（活性）が向上した。また、ＭＡＡ収率についても銅錯体であるテトラアンミン銅を銅原料に用いた実施例の方が比較例より高かった。銅錯体であるテトラアンミン銅を銅原料として用いた場合、水難溶解性であるヘテロポリ酸のアルカリ塩を酸化状態にして、水溶解性のプロトン型ヘテロポリ酸を還元状態にできる。以上より、本発明に係る方法は高活性、高収率なメタクリル酸製造用触媒の製造方法として有用である。
【００６１】
【表１】
0005861267.tif 000002